(57)【要約】  本明細書は、イオン性高分子およびエタノールを含む第１溶液を用いて多孔性支持体を前処理するステップと、前記前処理された前記多孔性支持体にイオン性高分子および溶媒を含む第２溶液を含浸するステップとを含み、前記第１溶液の濃度は、前記第２溶液の濃度より低いものである強化分離膜の製造方法、これにより製造された強化分離膜およびレドックスフロー電池に関する。
2020509562.tif 000002
【特許請求の範囲】
【請求項１】
イオン性高分子およびエタノールを含む第１溶液を用いて多孔性支持体を前処理するステップと、
前記前処理された前記多孔性支持体にイオン性高分子および溶媒を含む第２溶液を含浸するステップとを含み、
前記第１溶液のイオン性高分子の濃度は、前記第２溶液のイオン性高分子の濃度より低いものである強化分離膜の製造方法。
【請求項２】
前記第１溶液のイオン性高分子の含有量は、前記第１溶液の全体重量に対して１〜５重量％であり、前記第２溶液のイオン性高分子の含有量は、前記第２溶液の全体重量に対して１０〜４０重量％である、請求項１に記載の強化分離膜の製造方法。
【請求項３】
前記第１溶液のイオン性高分子のパーセント濃度と前記第２溶液のイオン性高分子のパーセント濃度との差は、５〜３９重量％である、請求項１又は２に記載の強化分離膜の製造方法。
【請求項４】
前記第１溶液に含まれる前記イオン性高分子は、パウダー状態である、請求項１〜３のいずれか一項に記載の強化分離膜の製造方法。
【請求項５】
前記前処理するステップは、前記多孔性支持体に前記第１溶液を噴霧または浸漬するものである、請求項１〜４のいずれか一項に記載の強化分離膜の製造方法。
【請求項６】
前記第２溶液を含浸するステップは、前記前処理された前記多孔性支持体を前記第２溶液に浸漬するものである、請求項１〜５のいずれか一項に記載の強化分離膜の製造方法。
【請求項７】
第２溶液に含まれる前記溶媒は、親水性溶媒である、請求項１〜６のいずれか一項に記載の強化分離膜の製造方法。
【請求項８】
前記イオン性高分子は、フッ素系高分子、炭化水素系高分子、または部分フッ素系高分子である、請求項１〜７のいずれか一項に記載の強化分離膜の製造方法。
【請求項９】
第１溶液に含まれるイオン性高分子および第２溶液に含まれるイオン性高分子は、異種系である、請求項１〜８のいずれか一項に記載の強化分離膜の製造方法。
【請求項１０】
前記強化分離膜の製造方法は、前記前処理された多孔性支持体に前記第２溶液を含浸するステップの後に、乾燥するステップをさらに含むものである、請求項１〜９のいずれか一項に記載の強化分離膜の製造方法。
【請求項１１】
請求項１〜１０のいずれか１項により製造された強化分離膜。
【請求項１２】
前記強化分離膜のイオン性高分子の含浸量は、横８ｃｍ×縦８ｃｍおよび５０μｍの厚さの強化分離膜を基準として０．４〜０．５ｇである、請求項１１に記載の強化分離膜。
【請求項１３】
孔隙率が０以上１％以下である、請求項１１又は１２に記載の強化分離膜。
【請求項１４】
請求項１１〜１３のいずれか一項に記載の強化分離膜を含むレドックスフロー電池。
【請求項１５】
前記レドックスフロー電池は、バナジウムレドックスフロー電池である、請求項１４に記載のレドックスフロー電池。
【発明の詳細な説明】
【技術分野】
【０００１】
本明細書は、強化分離膜の製造方法、これにより製造された強化分離膜およびレドックスフロー電池に関する。
【０００２】
本出願は、２０１８年１月１０日付で韓国特許庁に提出された韓国特許出願第１０−２０１８−０００３２２２号の出願日の利益を主張し、その内容のすべては本明細書に組み込まれる。
【背景技術】
【０００３】
電力貯蔵技術は、電力利用の効率化、電力供給システムの能力や信頼性向上、時間に応じて変動幅が大きい新再生エネルギーの導入拡大、移動体のエネルギー回生などエネルギー全体にわたる効率的利用のために重要な技術であり、その発展の可能性および社会的寄与に対する要求がますます増大している。
【０００４】
マイクログリッドのような半自律的な地域電力供給システムの需給バランスの調整および風力や太陽光発電のような新再生エネルギー発電の不均一な出力を適切に分配し、既存の電力系統との差から発生する電圧および周波数変動などの影響を制御するために二次電池に対する研究が活発に進められており、これらの分野において二次電池の活用度に対する期待値が高くなっている。
【０００５】
大容量電力貯蔵用に用いられる二次電池に求められる特性をみると、エネルギー貯蔵密度が高くなければならず、このような特性に最も適した高容量および高効率の二次電池としてフロー電池が最も注目されている。
【０００６】
フロー電池において最も核心となる構成要素は、陽イオン交換が可能な高分子電解質膜であって、効率的な電池駆動のために、高い陽イオン伝導度を確保する方向に研究が進められてきている。
【発明の概要】
【発明が解決しようとする課題】
【０００７】
本明細書は、強化分離膜の前処理時、疎水性の多孔性支持体と親水性のイオン性高分子との親和力を向上させて、多孔性支持体内にイオン性高分子の含浸率を高めることにより、強化分離膜の選択的イオン透過度を高め、電解液のクロスオーバー現象を防止することにより、電池の性能を向上させることを目的とする。
【課題を解決するための手段】
【０００８】
本明細書は、イオン性高分子およびエタノールを含む第１溶液を用いて多孔性支持体を前処理するステップと、前記前処理された前記多孔性支持体にイオン性高分子および溶媒を含む第２溶液を含浸するステップとを含み、前記第１溶液の濃度は、前記第２溶液の濃度より低いものである強化分離膜の製造方法を提供する。
【０００９】
本明細書は、前述した製造方法により製造された強化分離膜を提供する。
【００１０】
また、本明細書は、前記強化分離膜を含むレドックスフロー電池を提供する。
【発明の効果】
【００１１】
本発明に係る製造方法により強化分離膜を製造する場合、疎水性を呈する多孔性支持体の内部に親水性イオン性高分子の含浸率を向上させることができる。また、強化分離膜を通した電解液活性イオンを阻止して活性イオンの透過度を低下させることができ、電解液のクロスオーバー現象を防止することができる。
【図面の簡単な説明】
【００１２】
【図１】フロー電池の一般的な構造を示す断面図である。
【図２】本明細書の一実施例に係る強化分離膜の表面の様子である。
【図３】本明細書のもう一つの実施例に係る強化分離膜の表面の様子である。
【図４】エタノールのみを用いて多孔性支持体を前処理して製造した強化分離膜の表面の様子である。
【図５】イオン性高分子が含浸される前の多孔性支持体の断面の様子および本明細書の一実施例によりイオン性高分子が含浸された強化分離膜の断面の様子を順に示すものである。
【図６】本発明の一実施例と比較例の放電容量を示す図である。
【図７】本発明の一実施例と比較例のエネルギー効率を示す図である。
【発明を実施するための形態】
【００１３】
以下、本明細書についてより詳細に説明する。
【００１４】
本明細書において、ある部分がある構成要素を「含む」とする時、これは、特に反対の記載がない限り、他の構成要素を除くのではなく、他の構成要素をさらに包含できることを意味する。
【００１５】
本発明は、イオン性高分子およびエタノールを含む第１溶液を用いて多孔性支持体を前処理するステップと、前記前処理された前記多孔性支持体にイオン性高分子および溶媒を含む第２溶液を含浸するステップとを含み、前記第１溶液の濃度は、前記第２溶液の濃度より低いものである強化分離膜の製造方法を提供する。
【００１６】
本発明の製造方法により強化分離膜を製造する場合、強化分離膜のイオン性高分子の含浸率を高めることができる。イオン性高分子の含浸率が高くなることにより、水素イオンを効果的に伝達させることができ、電解液の活性イオンの移動を阻止することができる。よって、分離膜の選択的イオン透過度を高めることができる。
【００１７】
強化分離膜の材料として、代表的にナフィオン（Ｎａｆｉｏｎ）のようなイオン性高分子が使用されるが、ナフィオンだけで製造された純粋分離膜は高価であり、機械的強度が低く、選択的イオン透過度も低くて、長期間駆動する電池の分離膜への適用には限界がある。このような限界を克服するために、強化材料の基材を含む多孔性支持体内にイオン性高分子を含浸して、強化分離膜を製造する。
【００１８】
多孔性支持体内にイオン性高分子を含浸して強化分離膜を製造することにより、分離膜の機械的強度を向上させることができ、耐久性および選択的透過度も向上させることができる。また、純粋膜に比べて製造単価が低くて経済的であるという利点がある。しかし、長期間電池を駆動する場合、多孔性支持体からイオン性高分子が離れることがあり、多孔性支持体のナノサイズの気孔にイオン性高分子を効果的に含浸する方法が必要である。
【００１９】
本発明は、多孔性支持体とイオン性高分子との親和力を向上させて、多孔性支持体内にイオン性高分子の含浸率を高める。
【００２０】
既存の前処理方法には、疎水性の多孔性支持体にエタノールを噴霧して一時的に多孔性支持体を親水性にする方法がある。また、エタノールにグリセロールを添加した溶液に多孔性支持体を浸漬する方法がある。多孔性支持体にエタノールを噴霧して前処理する方法は、多孔性支持体を親水性にすることができるが、この後、親水性高分子溶液に前処理された多孔性支持体を浸漬する場合、親水性高分子溶液の濃度が低くなりうる。特に、ロールツーロールによる連続工程で強化分離膜を製造する場合、親水性高分子溶液の濃度が大幅に減少しうるので、イオン性高分子の含浸率が低くなりうる。また、エタノールにグリセロールを添加した溶液に多孔性支持体を浸漬して前処理する方法は、前処理後、グリセロールが強化分離膜内に残留しかねず、分離膜に副作用（ｓｉｄｅ−ｅｆｆｅｃｔ）を誘発することがある。
【００２１】
しかし、本発明は、イオン性高分子およびエタノールを含む第１溶液を用いて多孔性支持体を前処理することにより、前処理後、含浸する親水性高分子溶液の濃度を減少させず、疎水性の多孔性支持体と親水性イオン性高分子との親和力を向上させることができ、イオン性高分子の含浸率を高めることができる。
【００２２】
本発明の前記第１溶液に含まれるイオン性高分子は、パウダー状態でエタノールに分散する。この後、必要に応じて、フィルタを用いて第１溶液を濾過した後、前処理ステップで使用することができる。
【００２３】
すなわち、本明細書において、前記第１溶液に含まれる前記イオン性高分子は、パウダー状態である。
【００２４】
本明細書の一実施態様において、前記前処理するステップは、前記多孔性支持体に前記第１溶液を噴霧または浸漬するものであってもよい。好ましくは、前記多孔性支持体に前記第１溶液を噴霧するものであってもよい。前記噴霧または浸漬することは、２０〜２５℃で０超過３分以内に行われる。前記範囲にあたる場合、前処理効果が極大化されてイオン性高分子の含浸率を向上させることができる。前処理するステップの温度が２５℃を超えたり、時間が３分を超える場合、アルコールが蒸発しかねず、前処理効果が低下することがある。
【００２５】
本明細書の一実施態様において、前記第２溶液は、前記イオン性高分子が前記溶媒に分散したものであって、親水性高分子溶液である。前記親水性高分子溶液は、イオン性高分子をパウダー状態で溶媒に分散させて製造することができる。イオン性高分子がパウダー状態で溶媒に分散する場合、前記イオン性高分子の間に凝集現象が発生しかねず、溶媒内のイオン性高分子の分散程度が低下することがある。それにもかかわらず、本発明は、前記第１溶液で多孔性支持体を前処理するため、多孔性支持体とイオン性高分子との親和力を高めることができて、前記第２溶液をイオン性高分子に含浸する場合、イオン性高分子の含浸率をさらに高めることができる。
【００２６】
本明細書の一実施態様において、前記第１溶液の濃度は、前記第２溶液の濃度より低い。
【００２７】
前記濃度は、本明細書に係る溶液に含まれるイオン性高分子の含有量を意味する。前記濃度は、パーセント濃度を意味することができる。
【００２８】
本明細書の一実施態様において、前記第１溶液のイオン性高分子の含有量は、前記第１溶液の全体重量に対して、１〜５重量％であり、好ましくは１〜３重量％であってもよい。また、前記第２溶液のイオン性高分子の含有量は、前記第２溶液の全体重量に対して、１０〜４０重量％であり、好ましくは１５〜２５重量％であってもよい。前記重量範囲によってイオン性高分子が低い濃度で含まれた第１溶液を用いて前処理をした後、イオン性高分子が高い濃度で含まれた第２溶液を多孔性支持体に含浸する場合、第２溶液の濃度が減少することを緩和させることができ、多孔性支持体とイオン性高分子との親和力を向上させることができる。
【００２９】
本明細書の一実施態様において、前記第１溶液の濃度と第２溶液の濃度との差は、５〜３９重量％であってもよい。好ましくは、前記パーセント濃度の差は、１０〜２４重量％であってもよい。前記濃度の差の範囲を満足する場合、前処理ステップを行うことによる多孔性支持体へのイオン性高分子の含浸率が高くなる。
【００３０】
本明細書の一実施態様において、前記第２溶液を含浸するステップは、前記前処理された多孔性支持体を前記第２溶液に浸漬するものであってもよい。具体的には、第２溶液に２０〜２５℃で１〜２０分間、好ましくは５〜１０分間浸漬することができる。必要に応じて、前記第２溶液に含浸するステップを行った後に、常温で２４時間乾燥するステップをさらに含んでもよい。
【００３１】
本明細書の一実施態様において、前記第２溶液に含まれる前記溶媒は、親水性溶媒である。
【００３２】
本明細書の一実施態様において、前記第２溶液に含まれる溶媒は、水、ジメチルアセトアミド（ＤＭＡｃ）、またはジメチルスルホキシド（ＤＭＳＯ）のような親水性溶媒であってもよいが、これに限定されず、当技術分野で一般的に使用するものを用いることができる。前記第２溶媒に含まれる溶媒には、前記第１溶液に含まれるエタノールのようなアルコール類は含まれない。
【００３３】
本明細書の一実施態様において、前記イオン性高分子は、フッ素系高分子、炭化水素系高分子、または部分フッ素系高分子であってもよい。前記フッ素系高分子は、ナフィオン（Ｎａｆｉｏｎ、Ｄｕｐｏｎｔ社）、アクイヴィオン（Ａｑｕｉｖｉｏｎ、Ｓｏｌｖａｙ社）、３Ｍアイオノマー（３Ｍ社のｉｏｎｏｍｅｒ）などであってもよい。前記炭化水素系高分子は、スルホン化されたポリエーテルケトン（Ｓ−ＰＥＥＫ）またはスルホン化されたポリアリールエーテルケトン（Ｓ−ＰＡＥＫ）であってもよい。また、前記イオン性高分子は、ポリエチレンオキシド（ＰＥＯ）またはポリビニルアルコール（ＰＶＡ）であってもよい。前記イオン性高分子は、イオン伝導性高分子であってもよい。前記イオン伝導性高分子は、イオン交換が可能な物質であれば特に限定せず、当技術分野で一般的に使用するものを用いることができる。
【００３４】
本明細書の一実施態様において、第１溶液に含まれるイオン性高分子および第２溶液に含まれるイオン性高分子は、同種または異種系であってもよい。他の実施態様において、第１溶液に含まれるイオン性高分子および第２溶液に含まれるイオン性高分子は、同種であり、フッ素系高分子であってもよい。第１溶液に含まれるイオン性高分子および第２溶液に含まれるイオン性高分子が同種の場合、本発明の一実施態様に係る強化分離膜のイオン性高分子の含浸率がさらに高くなる。一実施態様において、第１溶液に含まれるイオン性高分子は、３Ｍ社のアイオノマー（ｉｏｎｏｍｅｒ）であってもよく、第２溶液に含まれるイオン性高分子は、アクイヴィオン（Ａｑｕｉｖｉｏｎ、Ｓｏｌｖａｙ社）であってもよい。前記炭化水素系高分子は、フローリン基のない炭化水素系スルホン化高分子であってもよいし、逆に、フッ素系高分子は、フローリン基で飽和したスルホン化高分子であってもよく、前記部分フッ素系高分子は、フローリン基で飽和しないスルホン化高分子であってもよい。
【００３５】
また、前記イオン伝導性高分子は、スルホン化されたパーフルオルスルホン酸系高分子、スルホン化された炭化水素系高分子、スルホン化された芳香族スルホン系高分子、スルホン化された芳香族ケトン系高分子、スルホン化されたポリベンズイミダゾール系高分子、スルホン化されたポリスチレン系高分子、スルホン化されたポリエステル系高分子、スルホン化されたポリイミド系高分子、スルホン化されたポリビニリデンフルオライド系高分子、スルホン化されたポリエーテルスルホン系高分子、スルホン化されたポリフェニレンスルフィド系高分子、スルホン化されたポリフェニレンオキシド系高分子、スルホン化されたポリホスファゼン系高分子、スルホン化されたポリエチレンナフタレート系高分子、スルホン化されたポリエステル系高分子、ドーピングされたポリベンズイミダゾール系スルホン化された高分子、スルホン化されたポリエーテルケトン系高分子、スルホン化されたポリフェニルキノキサリン系高分子、スルホン化されたポリスルホン系高分子、スルホン化されたポリピロール系高分子、およびスルホン化されたポリアニリン系高分子からなる群より選択される１つまたは２つ以上の高分子であってもよい。前記高分子は、単一共重合体、交互共重合体、ランダム共重合体、ブロック共重合体、マルチブロック共重合体、またはグラフト共重合体であってもよいが、これに限定されるものではない。
【００３６】
前記イオン伝導性高分子は、陽イオン伝導性高分子であってもよいし、例えば、ナフィオン（Ｎａｆｉｏｎ）、スルホン化ポリエーテルエーテルケトン（ｓＰＥＥＫ、Ｐｏｌｙｅｔｈｅｒｅｔｈｅｒｋｅｔｏｎｅ）、スルホン化ポリエーテルケトン（ｓＰＥＫ、ｓｕｌｆｏｎａｔｅｄ（ｐｏｌｙｅｔｈｅｒｋｅｔｏｎｅ））、ポリビニリデンフルオライド−グラフト−ポリスチレンスルホン酸（ｐｏｌｙ（ｖｉｎｙｌｉｄｅｎｅ  ｆｌｕｏｒｉｄｅ）−ｇｒａｆｔ−ｐｏｌｙ（ｓｔｙｒｅｎｅ  ｓｕｌｆｏｎｉｃ  ａｃｉｄ）、ＰＶＤＦ−ｇ−ＰＳＳＡ）、およびスルホン化ポリフルオレニルエーテルケトン（Ｓｕｌｆｏｎａｔｅｄ  ｐｏｌｙ（ｆｌｕｏｒｅｎｙｌ  ｅｔｈｅｒ  ｋｅｔｏｎｅ））のうちの少なくとも１つを含むことができる。
【００３７】
前記イオン伝導性高分子は、重量平均分子量が数千から数千万であってもよい。具体的には、前記高分子の重量平均分子量は、１，０００ｇ／ｍｏｌ以上１０，０００，０００ｇ／ｍｏｌ以下であってもよいが、これに限定されない。
【００３８】
前記多孔性支持体のホールの大きさは、工程中に必要な機械的な物性を維持すれば特に限定しないが、前記ホールの大きさは、１ｍｍ以上１０ｃｍ以下であってもよい。
【００３９】
前記多孔性支持体の幅を基準として前記ホールの大きさの百分率は、０．１％以上１０％以下であってもよい。この場合、多孔性支持体をピンと張るようにするだけでなく、多孔性支持体で製造される強化分離膜の損失を低減できるという利点がある。
【００４０】
前記多孔性支持体の多数のホールの形態は、円形、楕円形、または多角形であってもよい。前記多角形は、３個以上の線分で囲まれた図形を意味し、辺の数に応じて三角形、四角形、五角形、六角形などであってもよいし、特に限定しない。
【００４１】
前記多孔性支持体の両側に並ぶ多数のホールにおいて、隣接したホール間の間隔は、工程中に必要な機械的な物性を維持すれば特に限定しないが、隣接したホール間の間隔は、１ｍｍ以上１０ｃｍ以下であってもよい。前記ホール間の間隔は、いずれか１つのホールと、前記いずれか１つのホールの中心と隣り合うもう１つのホールの中心との距離を意味する。前記ホール間の間隔を基準として、前記ホールの大きさの百分率は、１％以上１００％以下であってもよい。
【００４２】
本明細書において、前記多孔性支持体は、多数の気孔を含んでいれば、支持体の構造および材質は特に限定されず、当技術分野で一般的に使用するものを用いることができる。例えば、ポリイミド（Ｐｏｌｙｉｍｉｄｅ：ＰＩ）、ポリスルホン（Ｐｏｌｙｓｕｌｆｏｎｅ：ＰＳＦ）、ポリベンズイミダゾール（Ｐｏｌｙｂｅｎｚｉｍｉｄａｚｏｌｅ：ＰＢＩ）、ナイロン、ポリエチレンテレフタレート（Ｐｏｌｙｅｔｈｙｌｅｎｅｔｅｒｅｐｈｔａｌａｔｅ：ＰＥＴ）、ポリテトラフルオロエチレン（Ｐｏｌｙｔｅｔｒａｆｌｕｏｒｏ  ｅｔｈｙｌｅｎｅ：ＰＴＦＥ）、ポリエチレン（Ｐｏｌｙｅｔｈｙｌｅｎｅ：ＰＥ）、ポリプロピレン（Ｐｏｌｙｐｒｏｐｙｌｅｎｅ：ＰＰ）、ポリアリーレンエーテルスルホン（Ｐｏｌｙ（ａｒｙｌｅｎｅ  ｅｔｈｅｒ  ｓｕｌｆｏｎｅ）：ＰＡＥＳ）、ポリエーテルエーテルケトン（Ｐｏｌｙｅｔｈｅｒｅｔｈｅｒｋｅｔｏｎｅ：ＰＥＥＫ）、ポリアラミド（Ｐｏｌｙａｒａｍｉｄｅ）、フッ素系エチレンプロピレン（Ｆｌｕｏｒｉｎａｔｅｄ  ｅｔｈｙｌｅｎｅ  ｐｒｏｐｙｌｅｎｅ：ＦＥＰ）、ポリ（エテン−ｃｏ−テトラフルオロエテン）（Ｐｏｌｙ（ｅｔｈｅｎｅ−ｃｏ−ｔｅｔｒａｆｌｕｏｒｏｅｔｈｅｎｅ））、ポリクロロトリフルオロエチレン（Ｐｏｌｙｃｈｌｏｒｏｔｒｉｆｌｕｏｒｏｅｔｈｙｌｅｎｅ：ＰＣＴＦＥ）、ポリビニリデンフルオライド（Ｐｏｌｙｖｉｎｙｌｉｄｅｎｅ  ｆｌｕｏｒｉｄｅ：ＰＶＤＦ）、およびパーフルオロアルキル系高分子（Ｐｅｒｆｌｕｏｒｏａｌｋｏｘｙ  ｐｏｌｙｍｅｒ：ＰＦＡ）のうちの少なくとも１つを含むことができる。
【００４３】
前記多孔性支持体の厚さは特に限定しないが、前記多孔性支持体の厚さは、１μｍ以上５００μｍ以下であってもよい。
【００４４】
前記多孔性支持体の幅は特に限定しないが、前記多孔性支持体の幅は、１０ｃｍ以上１０ｍ以下であってもよい。
【００４５】
前記多孔性支持体は、Ａｕ、Ｓｎ、Ｔｉ、Ｐｔ−Ｔｉ、およびＩｒＯ−Ｔｉのうちの少なくとも１つを含む多孔性金属；またはカーボンペーパー、カーボンナノチューブ、グラファイトフェルト、およびカーボンフェルトのうちの少なくとも１つを含む多孔性炭素を含むことができる。
【００４６】
本明細書の一実施態様において、前記強化分離膜の製造方法は、前記前処理された多孔性支持体に前記第２溶液を含浸するステップの後に、乾燥するステップをさらに含んでもよい。前記乾燥するステップは、７０℃〜２３０℃でホットプレートまたは真空オーブンを用いて乾燥することができる。具体的には、８０℃で３日、１８０℃で６時間、そして２００℃で４分間段階的に乾燥することができる。フッ素系高分子のうち、ナフィオン（Ｎａｆｉｏｎ）は、８０℃で３日間乾燥する場合、十分に乾燥できるが、本発明の一実施態様で使用されるアクイヴィオン（Ａｑｕｉｖｉｏｎ）の場合、８０℃で３日、１８０℃で６時間、そして２００℃で４分間段階的に乾燥する過程を経ることにより、フロー電池に使用される場合、多孔性支持体に含浸されたイオン性高分子が水に洗い流されない。
【００４７】
本明細書の一実施態様は、前述した製造方法によりイオン性高分子の含浸率が向上した強化分離膜を提供することができる。
【００４８】
本発明の一実施態様において、前述した製造方法により製造された強化分離膜のイオン性高分子の含浸量は、横８ｃｍ×縦８ｃｍおよび５０μｍの厚さの強化分離膜を基準として０．４〜０．５ｇであってもよい。具体的には、前記イオン性高分子の含浸量は、０．４５〜０．５ｇであってもよい。前記厚さは前述したものに限定されず、強化分離膜の用途や、電流密度または電圧などの電池駆動環境によって異なる。前記イオン性高分子の含浸量は、本発明の製造方法により製造された強化分離膜の重量から、本発明の製造方法を適用する前の多孔性支持体の重量を引いた値で計算することができる。前記範囲のように高いイオン性高分子の含浸量によって強化分離膜のイオン伝導度を高めることができ、効率的な電池駆動が可能である。
【００４９】
本発明の製造方法により製造された強化分離膜の孔隙率は、０以上１％以下であってもよい。好ましくは、前記孔隙率は、０％であってもよい。前記孔隙率とは、強化分離膜の全体体積に対して空隙の占める比率を意味する。本発明の製造方法により製造された強化分離膜は、前処理ステップを経ることにより、空隙をほとんど含まなくなる。
【００５０】
本明細書の一実施態様は、前記強化分離膜を含むレドックスフロー電池を提供する。前記レドックスフロー電池は、バナジウムレドックスフロー電池であってもよい。
【００５１】
本明細書の一実施態様により製造されたレドックスフロー電池のイオン伝導度は、０．０３８Ｓ／ｃｍ以上であってもよい。他の実施態様において、前記イオン伝導度は、０．０４０Ｓ／ｃｍ以上であってもよい。もう一つの実施態様において、前記イオン伝導度は、０．０３８〜０．０５０Ｓ／ｃｍであってもよいが、これに限定されない。反面、本発明の一実施態様に係る第１溶液を用いて多孔性支持体を前処理するステップを含まない分離膜で製造されたレドックスフロー電池のイオン伝導度は、０．０３２Ｓ／ｃｍ以下である。すなわち、本発明の前処理ステップを行った強化分離膜は、前処理ステップを行わない分離膜に比べてイオン性高分子の含浸率が高くて強化分離膜を含むフロー電池のイオン伝導度がより高く、電池駆動にさらに効率的である。
【００５２】
本明細書の一実施態様において、強化分離膜とは、多孔性の基材を含み、イオンを交換できる膜であって、イオン交換膜、イオン伝達膜、イオン伝導性膜、分離膜、イオン交換分離膜、イオン伝達分離膜、イオン伝導性分離膜、イオン交換電解質膜、イオン伝達電解質膜、またはイオン伝導性電解質膜などを意味することができる。
【００５３】
前記レドックスフロー電池（酸化−還元フロー電池、Ｒｅｄｏｘ  Ｆｌｏｗ  Ｂａｔｔｅｒｙ）とは、電解液に含まれている活性物質が酸化・還元されて充電・放電されるシステムで、活性物質の化学的エネルギーを直接電気エネルギーとして貯蔵させる電気化学的蓄電装置である。
【００５４】
前記レドックスフロー電池は、負極活物質を含む負極電解液が注入および排出される負極と、正極活物質を含む正極電解液が注入および排出される正極と、前記負極と正極との間に配置された分離膜とを含むことができる。
【００５５】
図１にて、レドックスフロー電池は、負極電解液または正極電解液をそれぞれ貯蔵する負極タンクおよび正極タンクと、前記負極タンクおよび正極タンクに連結されて前記電解液を負極または正極に供給するポンプと、前記ポンプから負極電解液または正極電解液がそれぞれ流入する負極流入口３１および正極流入口３２と、負極２１または正極２２から電解液がそれぞれ負極タンクおよび正極タンクに排出される負極排出口４１および正極排出口４２とをさらに含んでもよい。
【００５６】
前記フロー電池の形態は限定されず、例えば、コイン型、平板型、円筒型、角型、ボタン型、シート型、または積層型であってもよい。
【００５７】
前記負極は負極電解液がタンクから注入および排出され、前記正極は正極電解液がタンクから注入および排出されながら化学的に反応し、電気エネルギーを充電し放電できる領域を意味する。
【００５８】
前記負極電解液および正極電解液は、それぞれ電解質と溶媒を含むことができる。前記電解質および溶媒は特に限定しないが、当技術分野で一般的に使用するものを採用することができる。
【００５９】
例えば、前記レドックスフロー電池は、正極電解質としてＶ（ＩＶ）／Ｖ（Ｖ）レドックスカップルを用い、負極電解質としてＶ（ＩＩ）／Ｖ（ＩＩＩ）レドックスカップルを用いることができる。
【００６０】
前記レドックスフロー電池は、正極電解質としてハロゲンレドックスカップルを用い、負極電解質としてＶ（ＩＩ）／Ｖ（ＩＩＩ）レドックスカップルを用いることができる。
【００６１】
本明細書の一実施態様において、前記レドックスフロー電池は、残留容量が２９％以上であってもよい。具体的には２９〜１００％であり、さらに具体的には６３〜１００％であってもよい。前記レドックスフロー電池は、２００ｃｙｃｌｅで電流効率が９５％以上であってもよい。具体的には９５〜１００であり、さらに具体的には９６〜１００％であってもよい。また、前記レドックスフロー電池は、２００ｃｙｃｌｅで電圧効率が７４％以上であってもよい。具体的には７４〜１００％であり、さらに具体的には７６〜１００％であってもよい。そして、前記レドックスフロー電池は、２００ｃｙｃｌｅでエネルギー効率が７１％以上であってもよい。具体的には７１〜１００％であり、さらに具体的には７４〜１００％であってもよい。前記範囲を満足することにより、効率的なフロー電池駆動が可能である。
【００６２】
本明細書において、含浸（ｉｍｐｒｅｇｎａｔｉｏｎ）とは、基材内にイオン性高分子が浸透することを意味する。本明細書では、前記含浸は、前記基材を前記第２溶液に浸漬（ｄｉｐｐｉｎｇ）、スロットダイ（ｓｌｏｔ  ｄｙｅ）コーティング、バーキャスティング（ｂａｒ  ｃａｓｔｉｎｇ）などを利用して行われる。
【００６３】
本明細書において、浸漬は、ディップコーティング（Ｄｉｐ  Ｃｏａｔｉｎｇ）またはデイッピング法（Ｄｉｐｐｉｎｇ  ｍｅｔｈｏｄ）などの用語で表現される。
【００６４】
本明細書において、レドックスフロー電池は、酸化状態が異なる活性物質を含む電解液がイオン交換膜を挟んで接する時、電子をやり取りして充電と放電が行われる原理を利用する。一般的に、レドックスフロー電池は、電解液の入っているタンクと、充電と放電が起こる電池セルと、電解液をタンクと電池セルとの間に循環させるための循環ポンプとから構成され、電池セルの単位セルは、電極と、電解質と、分離膜とを含む。
【００６５】
本明細書の一実施態様に係る強化分離膜をレドックスフロー電池の分離膜に使用した時、前述した効果を奏することができる。
【００６６】
本明細書のレドックスフロー電池は、本明細書の一実施態様に係る強化分離膜を含むことを除けば、当分野で知られた通常の方法により製造される。
【実施例】
【００６７】
以下、本明細書を具体的に説明するために実施例を挙げて詳細に説明する。しかし、本明細書に係る実施例は種々の異なる形態に変形可能であり、本明細書の範囲が以下に詳述する実施例に限定されると解釈されない。本明細書の実施例は、当業界における平均的な知識を有する者に本明細書をより完全に説明するために提供されるものである。
【００６８】
実施例１．
３Ｍ社のｉｏｎｏｍｅｒイオン性高分子およびエタノールを含む第１溶液の全体重量に対して、３Ｍ社のｉｏｎｏｍｅｒイオン性高分子パウダー１重量％をエタノールと混合して第１溶液を製造した。製造された第１溶液を多孔性支持体に２０〜２５℃で３分間噴霧して前処理した。前記多孔性支持体としてはポリテトラフルオロエチレン（ＰＴＦＥ）を使用した。
【００６９】
前記３Ｍ社のｉｏｎｏｍｅｒイオン性高分子の構造は、下記の通りである。
【００７０】
【化１】
2020509562.tif 000003
【００７１】
前記構造において、スルホン酸基（−ＳＯ３Ｈ）１個あたりの前記高分子構造の等価重量（ＥＷ）は８５０ｇであり、ｎ／ｍは４．７であった。この後、アクイヴィオン（Ａｑｕｉｖｉｏｎ、Ｓｏｌｖａｙ社）イオン性高分子および水を含む第２溶液の全体重量に対して、イオン性高分子２５重量％を水と混合して第２溶液を製造した。前記前処理された多孔性支持体を第２溶液に２０〜２５℃で５〜１０分間浸漬して、アクイヴィオン（Ａｑｕｉｖｉｏｎ、Ｓｏｌｖａｙ社）イオン性高分子を含浸させた。前記アクイヴィオン（Ａｑｕｉｖｉｏｎ、Ｓｏｌｖａｙ社）イオン性高分子の構造は、下記の通りである。
【００７２】
【化２】
2020509562.tif 000004
【００７３】
前記構造において、スルホン酸基（−ＳＯ３Ｈ）１個あたりの前記高分子構造の等価重量（ＥＷ）は８３０ｇであり、ｍ／ｎは５．５であった。この後、アクイヴィオン（Ａｑｕｉｖｉｏｎ、Ｓｏｌｖａｙ社）イオン性高分子が含浸された強化分離膜を８０℃で３日、１８０℃で６時間、２００℃で４分間段階的に乾燥させて、強化分離膜を製造した。
【００７４】
製造された強化分離膜を含むレドックスフロー電池の単電池評価を行った。
【００７５】
実施例２．
前記実施例１において、第１溶液の全体重量に対して、３Ｍ社のｉｏｎｏｍｅｒイオン性高分子パウダーを５重量％にしたことを除き、実施例１と同様の方法で強化分離膜を製造した後、前記強化分離膜を含むレドックスフロー電池の単電池評価を行った。
【００７６】
比較例１．
前記実施例１において、第１溶液の代わりにエタノールのみを用いたことを除き、実施例１と同様の方法で強化分離膜を製造した後、前記強化分離膜を含むレドックスフロー電池の単電池評価を行った。
【００７７】
比較例２．
純粋分離膜のナフィオンを含むレドックスフロー電池の単電池評価を行った。前記純粋分離膜として多孔性基材が入っておらず、下記の構造で表されるイオン性高分子のみからなる、５０μｍの厚さのＮａｆｉｏｎ２１２製品を使用した。
【００７８】
【化３】
2020509562.tif 000005
【００７９】
前記構造において、スルホン酸基（−ＳＯ３Ｈ）１個あたりの前記高分子構造の等価重量（ＥＷ）は１１００ｇであり、ｍ／ｎは６．６であった。前記実施例１と比較例１および２で製造されたレドックスフロー電池の単電池性能評価結果を、下記表１に記載した。
【００８０】
【表１】
2020509562.tif 000006
【００８１】
前記表１の結果のように、本発明の一実施態様により製造された強化分離膜を含むレドックスフロー電池の性能が向上したことを確認することができた。具体的には、実施例１および２は、比較例１および２よりもイオン伝導度、電圧効率およびエネルギー効率が高いことを確認することができた。また、実施例１の電池の残留容量および電流効率は、比較例２より高いことが分かった。
【００８２】
したがって、本明細書の一実施態様により製造された強化分離膜は、イオン性高分子の含浸率およびイオン伝導度が向上して、本発明の強化分離膜を含むレドックスフロー電池は、優れた性能を示すことを確認した。
【００８３】
図２は、第１溶液の全体重量に対してイオン性高分子の含有量が１重量％である第１溶液を用いて多孔性支持体を前処理した後、前処理された多孔性支持体に第２溶液の全体重量に対してイオン性高分子の含有量が２５重量％である第２溶液を含浸して製造した強化分離膜の表面の様子である。
【００８４】
図３は、第１溶液の全体重量に対してイオン性高分子の含有量が５重量％である第１溶液を用いて多孔性支持体を前処理した後、前処理された多孔性支持体に第２溶液の全体重量に対してイオン性高分子の含有量が２５重量％である第２溶液を含浸して製造した強化分離膜の表面の様子である。
【００８５】
図４は、イオン性高分子を含まないエタノールを用いて多孔性支持体を前処理した後、前処理された多孔性支持体に第２溶液の全体重量に対してイオン性高分子の含有量が２５重量％である第２溶液を含浸して製造した強化分離膜の表面の様子である。
【００８６】
前記図２および３に示された気孔の直径は図４よりも小さくて、多孔性支持体へのイオン性高分子の含浸率が向上することを確認することができた。
【００８７】
前記図２の強化分離膜に示された気孔の直径は図３よりも大きいが、図２の分離膜の表面がさらに均一であることを確認することができた。
【００８８】
図５は、イオン性高分子の含浸前の多孔性支持体の断面の様子、および実施例１により製造された、イオン性高分子が含浸された強化分離膜の断面の様子を示すものであって、含浸前の多孔性支持体は、空隙が多数個存在するのに対し、含浸後の強化分離膜には空隙が存在しないことを確認することができた。
【００８９】
図６は、本発明の実施例１、比較例１および２による残留容量を示すもので、実施例１の残留容量の減少幅が比較例１と比べて大きくないことが分かり、これに対し、純粋膜のナフィオンを用いた比較例２は、残留容量の減少幅が大きいことを確認することができた。
【００９０】
図７は、本発明の実施例１、比較例１および２によるエネルギー効率を示すもので、実施例１のエネルギー効率は、比較例１および２より高いことを確認することができた。
【００９１】
以上、本発明の好ましい実施例について説明したが、本発明はこれに限定されるものではなく、特許請求の範囲と発明の詳細な説明の範囲内で多様に変形して実施することが可能であり、これも発明の範疇に属する。
【符号の説明】
【００９２】
１：ハウジング
１０：分離膜
２１：負極
２２：正極
３１：負極流入口
３２：正極流入口
４１：負極排出口
４２：正極排出口
【図１】
2020509562.tif 000007
【図２】
2020509562.tif 000008
【図３】
2020509562.tif 000009
【図４】
2020509562.tif 000010
【図５】
2020509562.tif 000011
【図６】
2020509562.tif 000012
【図７】
2020509562.tif 000013
【国際調査報告】
2020509562.tif 000014
2020509562.tif 000015
2020509562.tif 000016
2020509562.tif 000017